FR 2137390 A1 19721229 FR 7119394 A 19710517 La présente invention concerne la protection de surface et l'amilioration des qualités mécaniques et chimiques des pièces réalisées en polystyrène el- pansé. Le seul procédé actuellement connu consiste à appliquer sur le polystyrène expansé une pellicule plus ou moins apaise de résines époxy ou urée formol arbres ou non de fibres de verre ou autres supports.Ce procédé,outre le fait qu'il est couteux,ne permet pas d'obtenir une qualité constante du revêtement rdalis#,prinoipalement en raison des difficultés de mise en oeuvre.D'autre -part la surface m & e de la pièce en polystyrène s'oppose parfois,suivant sa poresit#, son taux d'humidité et autres raisons,à un bon accrochage du revêtement car Sa tenue dans tous les cas n'est que mécanique. Le procédé objet de l'invention,permet d'éviter ces inconvénients et steffect ue sans qu'il soit fait apport dz matériaux autres que ceux qui constituent la pièce à traiter. a) I1 réalise en effet par chauffage et compression,une plastification superficielle du pelystyrène expansé dont est constituée la pièce à renforcrr ou à protéger. b) Il permet également de contrôler ltépaisseur de la plastification ainsi obtenue, qui ne présente aucune solution de continuité entre elle et la pièce qu'elle recouvre c) I1 dennd à la pièce ainsi traitée,outre une étanchéité parfaite de la surface,da douvelles qualités de résistance mécanique (compression,traction, flexi#n)qui sont fonction de l'épaisseur choisie pour la plastification de surface. Le procédé objet de l'invention consiste essentiellement à exercer sur le polystyrène expansé,au moyen d'une plaque chauffante dont la température doit Atre supérieure à la température de plastification du polystyrène expansé à traiter en surface,une pression constante pendant toute la durée de l'opératien, et après avoir retiré la plaque chauffante,de refroidir brusquement la surface ainsi traitée. L'épaisseur de la plastification ainsi obtenue est fontion,pour une pression contante pendant l'opération,de la durée d'application de la plaque chauffante. Ce procédé permet de plastifier des surfaces planes en interposan# entre la plaque chauffante et le polystyrène expansé,une feuille d'aluminium de faible épaisseur. Pour les surfaces galbées,outre la plaque chauffante qui doit avoir la gourme du galbe choisi,la feuille d'aluminium est remplacée par une toile téflon. Le procédé objet de l'invention peut outre appliqué dans tous les cas où la pièce en polystyrène expansé doit avoir des qualités particulières d'étanchéité en surface ou de résistance mécanique.Ce peut être par exemple le cas des bacs de manutention ou de pièces applelées à recevoir des chocs. Particulièrement,ce procédé peut être utilisé pour la fabrication de palettes de manutention,d'éléments de bardage et de couverture,ou d'élément de préfabrication dans le batiment,présentant sur une ou deux faces,une surface étanche, rigide,conférant à l'ensemble une résistance chimique et mécanique qui sera fonction de l'épaisseur de la plastification. I. Procédé permettant la plastification superficielle du polystyrène expansé. Caractérisé par le fait que cette plastification est obtenue par l'application d'une plaque chauffante exerçant une pression constante sur la surface à plastifier pendant toute la durée de l'opération. 2.Procédé suivant revendication I. Caractérisé par le fait qu'une feuille d'aluminium de faible épaisseur dans le cas des surfaces planes ou développables,ou d'un tissus téflonné dans le cas des surfaces galbées,doit être interposé entre la plaque chauffante et la surface à plastifier. 3. Procédé suivant revendication I. Caractérisé par le fait que le procédé peut être appliqué simultanément sur plusieurs faces de la pièce dont on veut réaliser une plastification de surface 4. Procédé suivant revendication 2. Caractérisé par le fait que la résistance mécanique de la surface plastifiée peut être encore améliorée par l'inclusion d'une toile métallique,d'un grillage ou d'un tissu de verre à larges mailles. 5.Procédé suivant revendication 4. Caractérisé par le fait que la mise en place d'un tel renfort supplémentaire consiste à interposer le renfort choisi entre le polystyrène expansé et la feuille d'aluminium ou la toile téflonnée. 6. Procédé suivant revendications 4 et 5. Cractérisé par le fait que le renfort supplémentaire peut être,dans les mêmes conditions de réalisation,remplacé par un motif décoratif imprimé sor polystyrène choc. 7. Procédé suivant revendication 6. Caractérisé par le fait que cette plastification de surface peut être effectuée sur des surfaces peintes ou colorées,ou sur des pièces teintées dans la masse. 8. Procédé suivant revendication I. Caractérisé par le fait que cette plastification de surface peut être réalisée avec toutes les qualités et types de polystyrène expansé: ordinaire,résistant aux hydrocarbures, igoifugé.